(57)【要約】【課題】  軟磁性材料の偏平化や酸素濃度制御などの複雑な工程を必要とせず、また、磁場印加装置などの設備コストもかからずに、優れた磁気的特性を有する複合磁性材料およびその製造方法を提供すること。【解決手段】  本発明の複合磁性材料によれば、金属磁性粒子と、該金属磁性粒子の表面を取り囲む絶縁被膜とを有する複数の複合磁性粒子を備え、前記複数の複合磁性粒子は互いに接合されており、前記金属磁性粒子は、金属磁性材料と、前記金属磁性粒子に対する質量割合が１２０ｐｐｍ以下の不純物とのみからなる。【選択図】        なし【特許請求の範囲】
【請求項１】
金属磁性粒子と、該金属磁性粒子の表面を取り囲む絶縁被膜とを有する複数の複合磁性粒子を接合させてなる複合磁性材料であって、
前記金属磁性粒子は、金属磁性材料と、前記金属磁性粒子に対する質量割合が１２０ｐｐｍ以下の不純物とのみからなる、複合磁性材料。
【請求項２】
前記不純物の質量割合は３０ｐｐｍ以下である、請求項１に記載の複合磁性材料。
【請求項３】
前記複数の複合磁性粒子は有機物を介して接合される、請求項１または２に記載の複合磁性材料。
【請求項４】
前記複数の複合磁性粒子と、その複数の複合磁性粒子の間に介在する不可避的不純物とのみからなる、請求項１または２に記載の複合磁性材料。
【請求項５】
金属磁性粒子と、該金属磁性粒子の表面を取り囲む絶縁被膜とを有する複数の複合磁性粒子を接合させてなる複合磁性材料の製造方法であって、
前記金属磁性粒子に対する質量割合が１２０ｐｐｍ以下の不純物を含むように該金属磁性粒子を処理する工程と、
該金属磁性粒子の表面を絶縁層で被覆して複合磁性粒子を形成する工程と、
該複合磁性粒子を互いに接合させて、複数の複合磁性粒子を形成する工程と
を備える複合磁性材料の製造方法。
【発明の詳細な説明】
【技術分野】
【０００１】
この発明は、複合磁性材料およびその製造方法に関し、より特定的には、金属磁性粒子と絶縁被膜とを有する複合磁性材料およびその製造方法に関する。
【背景技術】
【０００２】
近年、電気電子部品の高密度化および小型化が図られており、モータコアやトランスコアなどにおいて、より精密な制御を小電力で行えることが求められている。このため、これらの電気電子部品に使用される複合磁性材料であって、中高周波領域において優れた磁気的特性を有する複合磁性材料の開発が進められている。複合磁性材料が中高周波領域で優れた磁気的特性を有するためには、高い飽和磁束密度、高い透磁率および高い電気抵抗率を併せ持つ必要がある。
【０００３】
このような複合磁性材料について、たとえば、下記特許文献１に複合軟磁性材料として開示されている。また、下記特許文献２に複合磁性材料の製造方法として開示されている。
【０００４】
特許文献１に開示されている複合軟磁性材料によれば、表層に非磁性金属酸化物の層をもつ軟磁性金属粒子間に高抵抗軟磁性物質の層が介在する複合軟磁性材料であって、当該軟磁性材料が偏平状で、その主面が使用時印加される磁界に対し垂直に配向された軟磁性材料を含まないことを特徴としている。これにより、生じる反磁界の影響を少なくすることができ、透磁率の向上や電力損失の低下を達成している。
【０００５】
また、特許文献２に開示されている複合磁性材料の製造方法によれば、磁性粉末と絶縁材とからなる混合物を圧縮成形した後に熱処理を施すに際して、当該熱処理を２回以上行ない、１回目の熱処理酸素濃度を２回目の熱処理酸素濃度より高くしている。これにより、高密度成形でも成形体内の磁性粉金属表面が１回目の熱処理時に酸化絶縁されるために渦電流損失を確実に低減するものである。
【特許文献１】特開平６−２６７７２３号公報
【特許文献２】特開２０００−２３２０１４号公報
【発明の開示】
【発明が解決しようとする課題】
【０００６】
しかし、特許文献１に開示されている複合軟磁性材料では、軟磁性材料を偏平化する必要がある。したがって、通常のアトマイズ粉および還元粉などを偏平化処理する工程を必要とし、製造工程が複雑になってしまい問題である。また、偏平化された複合軟磁性材料の配向を制御するに際して、プレス機に磁場印加する設備を設置しなければならず、コストがかかってしまい問題である。
【０００７】
また、特許文献２に開示されている複合磁性材料の製造方法では、熱処理の際に酸素濃度を制御している。しかし、生産技術的観点においては、酸素濃度を制御するには技術的に困難であり、むしろ空気中、窒素フロー中、真空中などにおける熱処理の方が容易である。
【０００８】
本発明は、上記技術の問題を解決するためになされたものであり、その目的は、軟磁性材料の偏平化や酸素濃度制御などの複雑な工程を必要とせず、また、磁場印加装置などの設備コストもかからずに、優れた磁気的特性を有する複合磁性材料およびその製造方法を提供することを目的とする。
【課題を解決するための手段】
【０００９】
この発明の１つの局面に従った複合磁性材料は、金属磁性粒子と、該金属磁性粒子の表面を取り囲む絶縁被膜とを有する複数の複合磁性粒子を接合させてなる複合磁性材料であって、金属磁性粒子は、金属磁性材料と、金属磁性粒子に対する質量割合が１２０ｐｐｍ（１２０×１０-6）以下の不純物とのみからなる。好ましくは、不純物の質量割合は３０ｐｐｍ（３０×１０-6）以下である。
【００１０】
このような構成の複合磁性材料によれば、金属磁性粒子中の不純物濃度が当該金属磁性粒子に対する質量割合で１２０ｐｐｍ以下であることにより、金属磁性粒子の保磁力が低減されてヒステリシス損失を減少することができ、優れた磁気特性を発揮することができる。ここで、当該質量割合が１２０ｐｐｍを超えると、金属磁性粒子の保磁力が増大することに起因して金属磁性粒子のヒステリシス損失が増大し、モーターコアなどに使用する際に要求される特性が低下してしまう。また、当該不純物の質量割合を３０ｐｐｍ以下にすることにより、モーターコアの技術分野において通常使用される電磁鋼板材と同程度の特性を得ることができる。
【００１１】
好ましくは、複数の複合磁性粒子は有機物を介して接合される。ここで、該有機物は熱可塑性樹脂または非熱可塑性樹脂であることが好ましい。非熱可塑性樹脂とは、熱可塑性樹脂に似た特性を有するが、融点が熱分解温度以下の温度で存在しない樹脂をいう。
【００１２】
該有機物は、加圧成形時に潤滑剤として機能し、複合磁性材料の被膜層の破壊を抑制することができる。
【００１３】
熱可塑性樹脂および非熱可塑性樹脂の少なくとも一方を添加することによって、安定化熱処理工程において破壊された被膜層に熱可塑性樹脂または非熱可塑性樹脂が入り込むことによって、破壊された被膜層を修復する効果がある。
【００１４】
また好ましくは、熱可塑性樹脂は、熱可塑性ポリイミド、熱可塑性ポリアミドおよび熱可塑性ポリアミドイミドのいずれかである。熱可塑性ポリイミド、熱可塑性ポリアミドおよび熱可塑性ポリアミドイミドは、機械的強度および比抵抗の両方に優れている。また好ましくは、非熱可塑性樹脂は全芳香族ポリエステルまたは全芳香族ポリイミドのいずれかである。
【００１５】
好ましくは、複合磁性材料は、複数の複合磁性粒子と、その複数の複合磁性粒子の間に介在する不可避的不純物とのみからなる。これにより、加圧成形体の単位体積中に占める複合磁性粒子の割合が高いため、小さい外部磁界で高い磁束密度を効率よく得ることができる。ここで、不可避的不純物とは、当該分野で公知の不純物除去処理手順を用いて処理をしても依然として除去されないものをいう。
【００１６】
本発明の別の局面にしたがった複合磁性材料の製造方法によれば、金属磁性粒子と、該金属磁性粒子の表面を取り囲む絶縁被膜とを有する複数の複合磁性粒子を接合させてなる複合磁性材料の製造方法であって、金属磁性粒子に対する質量割合が１２０ｐｐｍ以下の不純物を含むように該金属磁性粒子を処理する工程と、該金属磁性粒子の表面を絶縁層で被覆して複合磁性粒子を形成する工程と、該複合磁性粒子を互いに接合させて、複数の複合磁性粒子を形成する工程とを備える。
【００１７】
当該不純物濃度を低減させる処理としては、たとえば、Ｆｅ粉末をＨ2中で８００℃以上の温度で還元反応処理を行なうことで不純物濃度を低減することなどが挙げられる。
【発明の効果】
【００１８】
以上説明したように、この発明にしたがえば、所望の磁気的特性を有する複合磁性材料およびその製造方法を提供することができる。
【発明を実施するための最良の形態】
【００１９】
複合磁性材料は、複数の複合磁性粒子からなり、当該複合磁性粒子は金属磁性粒子と、該金属磁性粒子の表面を取り囲む絶縁被膜とを有する。本発明の複合磁性材料において、この複数の複合磁性粒子は互いに接合されており、ここで、金属磁性粒子は、金属磁性材料と、金属磁性粒子に対する質量割合が１２０ｐｐｍ（１２０×１０-6）以下の不純物とのみからなる。好ましくは、不純物の質量割合は３０ｐｐｍ（３０×１０-6）以下である。
【００２０】
本発明における複合磁性材料において、金属磁性粒子として用いる純鉄粉は、電解鉄を不活性ガス中または真空中で溶解し、次いで不活性ガス中でガスアトマイズすることにより不純物濃度を低減して得られる。または、通常の溶解鉄を水アトマイズまたはガスアトマイズする工程において、溶解鉄中に添加するカーボン量を無くしたり、製作したアトマイズ粉を例えばＨ2中で８００℃以上の温度で還元反応処理して不純物濃度を低減して純鉄粉を得てもよい。
【００２１】
本発明において、電界鉄とは、鉄を陽極として電解し、陰極に析出させた、治金学的な電気精錬法の手段により得られる鉄であり、この手段により、９９．９９％またはそれ以上の純度を有する鉄を得ることができる。
【００２２】
こうして得られた純鉄粉をリン酸処理し、加圧成形することによって本発明における複合磁性材料を得ることができる。好ましくは、本発明における複合磁性材料は、その加圧成形によって得られた圧縮成形体をさらに安定化処理することにより得ることができる。本発明における複合磁性材料およびその製造方法の実施の形態について、以下に説明を行なう。
【００２３】
まず、保持力が１０ｅ（エルステッド）以下の軟磁性的特性と飽和磁束密度が１．０Ｔ（テスラ）以上の特性とを有する金属磁性粒子表面を絶縁被膜処理して複合磁性粒子を得る。この際、金属磁性粒子において、金属材料に対する質量割合が１２０ｐｐｍ以下になるように不純物濃度を調節する。好ましくは、当該質量割合は、３０ｐｐｍ以下にすることが好ましい。３０ｐｐｍ以下にすることで電磁鋼板材と同程度の特性を有する複合磁性材料を得ることができるからである。混合方法は特に制限されないが、ボールミルの他、メカニカルアロイング法またはメカノフージョンなどの混合できる手段であればよい。
【００２４】
金属磁性粒子の金属磁性材料としては、たとえば、鉄（Ｆｅ）、鉄（Ｆｅ）−シリコン（Ｓｉ）系合金、鉄（Ｆｅ）−窒素（Ｎ）系合金、鉄（Ｆｅ）−ニッケル（Ｎｉ）系合金、鉄（Ｆｅ）−炭素（Ｃ）系合金、鉄（Ｆｅ）−硼素（Ｂ）系合金、鉄（Ｆｅ）−コバルト（Ｃｏ）系合金、鉄（Ｆｅ）−リン（Ｐ）系合金、鉄（Ｆｅ）−アルミ（Ａｌ）系合金、または鉄（Ｆｅ）−ニッケル（Ｎｉ）−コバルト（Ｃｏ）系合金などの高い飽和磁束密度と透磁率とを有するものを使用できる。
【００２５】
金属磁性粒子の平均粒径は、５μｍ以上２００μｍ以下であることが好ましい。金属磁性粒子の平均粒径を５μｍ以上にすることによって、平均粒径がさらに小さい場合より酸化され難く、磁気特性が劣化し難いという効果がある。また、金属磁性粒子の平均粒径を２００μｍ以下にすることによって、加圧成形時の圧縮性を低下させることなく、圧縮成形体の密度を高くすることができる。なお、ふるい法によって金属磁性粒子の粒径を測定し、粒径の小さい側からの金属磁性粒子の質量の和が測定した金属磁性粒子の総質量の５０％に達する粒径（５０％粒径Ｄ）を金属磁性粒子の平均粒径とする。
【００２６】
金属磁性粒子中の不純物濃度を確認する方法は、次のとおりである：ＣについてはＪＩＳＧ１２１１（燃焼−赤外線吸収法）、ＳｉについてはＪＩＳＧ１２１２（モリブドケイ酸青吸光光度法）、ＭｎについてはＪＩＳＧ１２５８（誘導結合プラズマ発光分光分析法）、ＰについてはＪＩＳＧ１２１４（モリブドリン酸青吸光光度法）、ＳについてはＪＩＳＺ２６１６（赤外線吸収法）、ＣｕについてはＪＩＳＧ１２５８（誘導結合プラズマ発光分光分析法）、ＮｉについてはＪＩＳＧ１２５８（誘導結合プラズマ発光分光分析法）、ＣｒについてはＪＩＳＧ１２５７（原子吸光分析法）、ＯについてはＪＩＳＺ２６１３（赤外線吸収法）、ＡｌについてはＪＩＳＧ１２５７（原子吸光分析法）、ＣｕについてはＪＩＳＧ１２５７（原子吸光分析法）、ＭｇについてはＪＩＳＧ１２５７（原子吸光分析法）、ＭｏについてはＪＩＳＧ１２１８（チオシアン酸塩吸光光度法）。
【００２７】
また、本発明の複合軟磁性材料において、金属磁性粒子の表面を取り囲む絶縁被膜層を形成する。当該絶縁被膜層は絶縁層として作用し、過電流損を抑制する。絶縁被膜層は、金属磁性粒子を、たとえばリン酸処理することによって形成することができる。当該絶縁層の膜厚は、１０ｎｍ〜１０μｍであることが好ましい。１０μｍを超えると、粒子の鉄に対する絶縁被膜成分の体積が大きくなり、圧粉磁心とした場合に鉄の占める割合に限界が生じる虞があり、１０ｎｍ未満であると、絶縁被膜を鉄粉表面に均一に被覆することが難しく、また圧粉磁心にした時のプレス加工時に鉄粒子間の絶縁を確実なものにできないという問題が生じる虞がある。
【００２８】
また、所望により、絶縁被膜層は、酸化物を含有することが好ましい。当該酸化物としては、リンと鉄とを含む金属酸化物被膜であるリン酸鉄の他、リン酸マンガン、リン酸亜鉛、リン酸カルシウム、酸化シリコン、酸化チタン、酸化アルミニウムまたは酸化ジルコニアなどの酸化物絶縁体を使用することができる。
【００２９】
本発明において、所望により、上記複数の複合磁性材料を、有機物を介して接合することができる。有機物を介して複数の複合磁性材料を接合するための方法としては、安定化熱処理により成形体中に含まれる有機物を軟化させて、複数の複合磁性粒子の間に有機物を入り込ませることにより、粒子間の結合力を増加させることである。また、有機物を介さずに複合磁性材料を直接的に複数個接合することができる。この場合、複合磁性材料の接合には実質的に何らの物質も介在しないが、不可避的不純物は存在してもよい。当該不回避的不純物としては、湿式で金属粒子表面に絶縁被膜層を形成する際に存在するＣ、ＨまたはＯなどの元素あるいはそれらの化合物が挙げられる。また、有機物を介在しない複合磁性粒子の接合は、粒子の凹凸どうしがかみあわさることにより、強固な結合となって成形体となる。
【００３０】
有機物としては、熱可塑性樹脂または非熱可塑性樹脂のいずれかあるいはこれらの混合物を用いることができる。
【００３１】
非熱可塑性樹脂としては、全芳香族ポリエステルおよび全芳香族ポリイミドなどを使用することができる。また、熱可塑性樹脂としては、熱可塑性ポリイミド、熱可塑性ポリアミド、熱可塑性ポリアミドイミド、ポリフェニレンサルファイド、ポリアミドイミド、ポリエーテルスルホン、ポリエーテルイミド、ポリエーテルエーテルケトンなどを使用することができる。
【００３２】
有機物の粒径は、０．１μｍ以上１００μｍ以下とすることが好ましい。さらに好ましくは、有機物の粒径は、０．１μｍ以上６０μｍ以下とする。これにより、機械的強度および電気的特性のさらなる均一化を図ることができる。
【００３３】
また好ましくは、有機物の粒径を複合磁性粒子の粒径の１０分の１以下とする。たとえば、複合磁性粒子の平均粒径が２００μｍ以下である場合には、有機物の平均粒径を２０μｍ以下とし、複合磁性粒子の平均粒径が１５０μｍ以下である場合には、有機物の平均粒径を１５μｍ以下とする。このような数値範囲にある粒径の有機物を使用することによって、複合磁性粒子の粒子間隙間に有機物の粒子が入り込み易くなり、複合磁性材料に有機物をより均一に分散させることができる。これにより、有機物の偏在によって機械的強度および絶縁性に疎密が生じることをさらに抑制できる。
【００３４】
次いで、複合磁性粒子および有機物の混合粉末を金型に入れて、３９０（ＭＰａ）から１５００（ＭＰａ）までの圧力で混合粉末を加圧成形する。これにより、混合粉末が圧縮成形された複合磁性材料が得られる。
【００３５】
成形体の形成工程において、公知技術である湿潤成形法や金型湿潤法を用いることにより、成形体の高密度化および占積率が向上し、良好な磁気特性を得ることができる。湿潤成形時の粉末温度は１００〜１８０℃が好ましい。
【００３６】
加圧成形する雰囲気は大気であってもよいが、不活性ガスまたは減圧ガスとすることが好ましい。不活性ガスとしては、窒素ガスを使用することが製造コスト上有利であるが、アルゴンガスまたはヘリウムガスを使用しても良い。
【００３７】
加圧成形して得られた複合磁性材料を、２００℃以上、添加した樹脂の熱分解温度以下の温度で安定化熱処理する。これにより、有機物が複合磁性粒子間で薄く均一に安定化する。安定化熱処理する雰囲気は大気であってもよいが、不活性ガスまたは減圧ガスとすることが好ましい。不活性ガスとしては、窒素ガスを使用することが製造コスト上有利であるが、アルゴンガスまたはヘリウムガスを使用しても良い。
【００３８】
（実施例１）
以下に説明する実施例によって、本発明による軟磁性材料の評価を行なった。
【００３９】
金属磁性粒子として、平均粒径が７０μｍの純鉄粉を準備した。この鉄粉をＨ2中８００℃で３時間の還元処理を行なった。このとき、金属磁性粒子中の不純物濃度を、１．２０×１０-5、７．６０×１０-5、１．１３×１０-4、および２．０７×１０-4となるように、電解鉄に微少量の通常鉄粉を混入させ、真空中もしくは不活性ガス中で溶解し、その後、ガスアトマイズ法により不活性ガス中で粉末を作製した。それぞれのサンプルをリン酸処理することにより、この鉄粉にリン酸塩絶縁被膜をコーティングした。この際、絶縁被膜の厚みが１００ｎｍ程度となるように狙いを定めて、コーティングを行なった。このコーティングによって、鉄粉の表面を絶縁で取り囲んだ複合金属磁性粒子を形成した。
【００４０】
上記それぞれの不純物濃度を有する複合金属磁性微粒子と、平均粒径が１００μｍ以下のポリフェニレンサルファイド（大日本インキ製）の粒子とを混合することによって、混合粉末を形成した。混合粉末を金型に入れて加圧成形を行なった。加圧圧力を８８２（ＭＰａ）とした。これにより、それぞれの不純物濃度の複合磁性材料を得た。次いで、それぞれの不純物濃度の複合磁性材料を熱処理した。熱処理は、窒素ガス雰囲気中で１時間行なった。それぞれの不純物濃度を有する複合磁性材料の保磁力Ｈｃを測定した。結果を図１に示す。図１は、本発明の複合磁性材料における金属磁性粒子の不純物濃度と保磁力との関係を、グラフを用いて表わした図である。なお、図１中のＸ軸は不純物濃度であり、Ｙ軸は保磁力Ｈｃ（Ｏｅ）を表わす。
【００４１】
図１から、本発明による複合磁性材料によれば、金属磁性粒子の不純物濃度を低減することにより、保磁力が低下し、ひいてはヒステリシス損失を減少させることができる。
【００４２】
（実施例２）
金属磁性粒子中の不純物濃度を、１．８７×１０-6、６．８５×１０-6、１．０９×１０-5、３．０６×１０-5、４．００×１０-5、１．１２×１０-4、２．３３×１０-4、４．１２×１０-4、および６．５５×１０-4とした以外はすべて実施例１と同じ手順で行なった。結果を表１に示す。
【００４３】
【表１】
2005015914.tif 000002
【００４４】
表１の結果より、金属磁性粒子中の不純物濃度を減少させることにより、ヒステリシス損失は指数関数的に低減され、優れた磁気特性有する複合磁性材料を得ることができる。
【００４５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】本発明の複合磁性材料における金属磁性粒子の不純物濃度と保磁力との関係を、グラフを用いて表わした図である。
【図１】
2005015914.tif 000003